(57)【要約】【課題】  積層セラミックコンデンサのニッケル内部電極用として、脱バインダーエ程でのバインダーの部分的分解による急激なガス発生を抑え、層間剥離やクラックなどの構造欠陥の発生を防止することができる、耐酸化性に優れたニッケル粉末を提供する。【解決手段】  湿式還元法で得られたニッケル粉末と、トリアジンチオール類及び硫酸根含有化合物から選ばれた少なくとも１種の硫黄含有有機化合物とを、水中若しくはアルコール中に添加してスラリーし、スラリー中のニッケル粉末を固液分離して、不活性雰囲気中で乾燥する。得られるニッケル粉末は、上記硫黄含有有機化合物が吸着され、耐酸化性が向上している。【選択図】      なし【特許請求の範囲】
【請求項１】
積層セラミックコンデンサの内部電極に用いるニッケル粉末であって、ニッケル粉末の粒子表面に、トリアジンチオール類及び硫酸根含有化合物から選ばれた少なくとも１種の硫黄含有有機化合物が吸着していることを特徴とする積層セラミックコンデンサ内部電極用ニッケル粉末。
【請求項２】
前記トリアジンチオール類及び硫酸根含有化合物から選ばれた少なくとも１種の硫黄含有有機化合物の含有量が、ニッケル重量に対して硫黄換算で０.００５〜０.５０重量％であることを特徴とする、請求項１に記載の積層セラミックコンデンサ内部電極用ニッケル粉末。
【請求項３】
湿式還元法で得られたニッケル粉末と、トリアジンチオール類及び硫酸根含有化合物から選ばれた少なくとも１種の硫黄含有有機化合物とを、水中若しくはアルコール中に添加してスラリーとする第１工程と、第１工程で得られたスラリー中のニッケル粉末を固液分離する第２工程と、第２工程で得られたニッケル粉末を不活性雰囲気中で乾燥する第３工程とからなることを特徴とする積層セラミックコンデンサ内部電極用ニッケル粉末の製造方法。
【発明の詳細な説明】
【技術分野】
【０００１】
本発明は、積層セラミックコンデンサの内部電極材料として好適なニッケル粉末、特に薄層・高容量の積層セラミックコンデンサ用として好適な微小粒径で耐酸化性に優れたニッケル粉末に関する。
【背景技術】
【０００２】
一般に、積層セラミックコンデンサは、セラミック誘電体層と内部電極層とが交互に重ね合わされ、焼結により一体化された構造を有している。上記内部電極層として、従来はパラジウム等の高価な貴金属の粉末が用いられていたが、現在ではコスト低減のため、卑金属であるニッケル粉末を用いることが主流となっている。
【０００３】
かかる積層セラミックコンデンサの製造工程では、内部電極となるニッケル粉末のペーストをチタン酸バリウムに代表される誘電体グリーンシートに印刷し、乾燥した後、内部電極が誘電体グリーンシートと交互に重なるように積層し、熱圧着する。その後、チップ形状に切断し、脱バインダー処理した後、１３００℃程度の温度域で焼成することにより内部電極層と誘電体グリーンシートとを焼結する。次いで、Ａｇなどの外部電極を形成して、積層セラミックコンデンサが製造される。
【０００４】
しかし、上記焼成工程においては、セラミック誘電体層とニッケル内部電極層の焼結・収縮のミスマッチにより、層間剥離やクラックといった構造欠陥が発生しやすかった。特に近年の小型・高容量化に伴って、セラミック誘電体層とニッケル内部電極層の積層数が多くなるほど、あるいはセラミック誘電体層の厚みが薄くなるほど、構造欠陥の発生が顕著となっていった。
【０００５】
かかる問題に対して、ニッケル内部電極層の厚みを減らし、焼結・収縮のミスマッチを緩和することが盛んに検討されてきた。そのための方法として、例えば国際公開第９９／４２２３７号パンフレットには、ニッケル粉末の粒子形状を球形にし且つ表面を平滑にして、ニッケル粒子の充填性を改善する方法が提案されている。
【０００６】
また、上記脱バインダー工程においてニッケル粉末が酸化されると、後の還元雰囲気中での焼成工程において、還元と同時に急激な焼結・収縮が進行しやすくなる。その結果、セラミック誘電体層とニッケル内部電極層の焼結・収縮のミスマッチが拡大して、層間剥離やクラックといった構造欠陥の発生が助長されやすいという問題があった。
【０００７】
この対策として、特開２００２−１５０８３４号公報にはニッケル粉にリンを添加する方法が記載され、特開２００１−１５２２０２号公報にはニッケル粉表面の酸化皮膜を制御して耐酸化性を向上させる方法が提案されている。また、特開２００６−２４５３９号公報には、ニッケルペースト中に、トリアジンチオール類及び硫酸根含有化合物から選ばれた少なくとも１種の硫黄含有有機化合物を添加する方法が提案されている。
【０００８】
しかしながら、近年ではセラミック誘電体層及びニッケル内部電極層の薄層化や、セラミック誘電体層とニッケル内部電極層の積層数の増大が益々進行しているため、それに伴い上記のような方法だけでは、層間剥離やクラックなどの構造欠陥を十分に解消することが困難となってきている。
【０００９】
更に、近年ではニッケル内部電極の一層の薄層化によりニッケル粒子の粒径は益々小さくなる傾向にあるため、ニッケル粒子表面の触媒活性も大きくなっている。そのため、脱バインダー工程でのバインダーの部分的分解による急激なガス発生により、ニッケル内部電極層とセラミック誘電体層の密着力が弱まり、又は部分的な層間剥離が発生し、これが後の焼成工程を経て積層セラミックコンデンサの構造欠陥を引き起こすことが大きな問題となっている。
【００１０】
【特許文献１】国際公開第９９／４２２３７号パンフレット
【特許文献２】特開２００２−１５０８３４号公報
【特許文献３】特開２００１−１５２２０２号公報
【特許文献４】特開２００６−２４５３９号公報
【発明の開示】
【発明が解決しようとする課題】
【００１１】
本発明は、上記した従来の事情に鑑み、セラミック誘電体層とニッケル内部電極層の焼結・収縮のミスマッチをなくすと共に、ニッケル粉末の耐酸化性を向上させることにより微小粒径のニッケル粉末でも粒子表面の触媒活性を抑制して、脱バインダー工程でのバインダーの部分的分解による急激なガス発生を抑え、層間剥離やクラックなどの構造欠陥の発生を防止することができる、積層セラミックコンデンサのニッケル内部電極用として好適なニッケル粉末を提供することを目的とする。
【課題を解決するための手段】
【００１２】
本発明者らは、上記の問題を解決するため、硫黄を含有する化合物をニッケル粉末の粒子表面に均一に吸着させることにより、バインダーの熱分解に対するニッケル粒子表面の触媒活性を抑え、脱バインダーエ程でのバインダーの部分的な熱分解による急激なガス発生を防止でき、更にニッケル粉末の耐酸化性を向上でき、且つペースト作成工程で硫黄含有有機化合物を添加するよりも少量で効果が得られることを見出し、本発明を完成するに至ったものである。
【００１３】
即ち、本発明が提供する積層セラミックコンデンサの内部電極用ニッケル粉末は、ニッケル粉末の粒子表面に、トリアジンチオール類及び硫酸根含有化合物から選ばれた少なくとも１種の硫黄含有有機化合物が吸着していることを特徴とするものである。
【００１４】
また、本発明が提供する積層セラミックコンデンサ内部電極用ニッケル粉末の製造方法は、湿式還元法で得られたニッケル粉末と、トリアジンチオール類及び硫酸根含有化合物から選ばれた少なくとも１種の硫黄含有有機化合物とを、水中若しくはアルコール中に添加してスラリーとする第１工程と、第１工程で得られたスラリー中のニッケル粉末を固液分離する第２工程と、第２工程で得られたニッケル粉末を不活性雰囲気中で乾燥する第３工程とからなることを特徴とする。
【発明の効果】
【００１５】
本発明によれば、ニッケルペースト中に添加混合する場合に比べて少量の硫黄含有有機物を用いて、ニッケル粉末の耐酸化性を向上させ、脱バインダー工程でのバインダーの部分的な熱分解による急激なガス発生を防止することができる。従って、特に次世代の積層セラミックコンデンサに用いる微小粒径のニッケル粉末で問題となる酸化を防止でき、層間剥離やクラックなどの構造欠陥の発生がない、高品質の内部電極用のニッケル粉末を提供することができる。
【発明を実施するための最良の形態】
【００１６】
本発明の積層セラミックコンデンサの内部電極用ニッケル粉末は、そのニッケル粉末の粒子表面に、トリアジンチオール類及び硫酸根含有化合物から選ばれた少なくとも１種の硫黄含有有機化合物が吸着している。硫黄含有有機化合物は、ニッケル粉末の耐酸化性を向上させ、脱バインダー工程でのバインダーの部分的な熱分解による急激なガス発生を防止する効果を有している。特に、硫黄含有有機化合物の吸着によって、ＳＨやＳＯ３のような硫黄を含む部分が粒子表面に集中して作用するため、極めて少ない量で十分な効果が得られる。
【００１７】
尚、本発明のニッケル粉末は、従来と同様にペーストに調整して、ニッケル内部電極層の形成に供される。その際、ニッケル以外の添加成分、例えば硫黄や炭素等が過剰に含まれると、最終的な電子部品の信頼性に悪影響を与える可能性があるため望ましくない。しかし、本発明では硫黄含有有機化合物がニッケル粉末の粒子表面に吸着しているため、上記のごとく硫黄を含む部分が粒子表面に集中的に作用して、極めて少ない量で十分な効果が得られる。その結果、硫黄をニッケル粒子内部に均一に分散させた場合や、ニッケルペースト中に分散させた場合に比べて、はるかに少ない量で耐酸化性を向上させる十分な効果を得ることが可能である。
【００１８】
硫黄含有有機化合物をニッケル粉末に吸着させる方法としては、水又はアルコールを媒体とした湿式混合による。即ち、湿式還元法によって得られたニッケル粉末（通常は水又はアルコールに分散して保存されている）と硫黄含有有機化合物とを、水中若しくはアルコール中に添加混合してスラリーとすることにより、ニッケル粉末の粒子表面に均一に吸着させる。その際、硫黄含有有機化合物の溶液にニッケル粉末を添加混合してもよいし、逆にニッケル粉末の分散溶液に硫黄含有有機化合物を添加混合することもできるが、微細な粒子表面に効果的に且つ均一に吸着させるという観点からは、水又はアルコール中に予め硫黄含有有機化合物を溶解しておくことが好ましい。
【００１９】
上記ニッケル粉末と硫黄含有有機化合物のスラリーを得る第１工程の後、第２工程においてスラリー中のニッケル粉末を固液分離し、回収したニッケル粉末を更に第３工程において不活性雰囲気中で乾燥する。上記第２工程の固液分離には、通常の濾過を用いることができる。また、回収したニッケル粉末は、第３工程において、ケーキ状態のまま不活性雰囲気中にて５０〜１５０℃の温度範囲で乾燥させる。その後、必要に応じてメッシュパスさせ、本発明の粒子表面に硫黄含有有機化合物が吸着したニッケル粉末を得ることがきる。
【００２０】
上記硫黄含有有機化合物としては、例えばニッケルの硫酸塩や硫黄単体の微粉末でも急激なガス発生防止効果が認められるが、微細なニッケル粒子の表面に均一に吸着でき、また、添加量をできるだけ少なくするためには、少量でニッケル粒子の表面に選択的に作用して耐酸化性を向上させ、バインダーの熱分解を抑制する効果を発揮するものが好ましい。また、バインダー成分の分解温度以下で分解消失しないことが必要であり、また脱バインダー工程後も残留するとニッケル粉末の燒結を阻害する恐れがあるため、硫黄含有有機化合物の熱分解温度は、酸素を含む雰囲気では２００℃以上４００℃以下、不活性雰囲気では２００℃以上７００℃以下であることが好ましい。
【００２１】
このような観点から、上記硫黄含有有機化合物としては、トリアジンチオール類及び／又は硫酸根含有化合物が好適に使用でき、これらのうちの１種又は２種類以上を用いることができる。トリアジンチオール類とは、下記化学式１に示す構造を有する化合物及びその塩を含み、式中のＲは−ＳＨ基、−ＮＨＲ１基、−ＮＲ２Ｒ３基を表す（ここで、Ｒ１、Ｒ２、Ｒ３は脂肪族又は芳香族の炭化水素基を意味する）。
【００２２】
【化１】
2008095145.tif 000002
【００２３】
この化学式１に示すトリアジンチオール類の中でも、上記熱分解温度及び溶解性などの観点から好ましいトリアジンチオール類として、Ｒが−ＳＨである１，３，５−トリアジン−２，４，６−トリチオール、Ｒが−Ｎ（Ｃ４Ｈ９）２である６−ジブチルアミノ−１，３，５−トリアジン−２，４−ジチオール、Ｒが−Ｎ（Ｃ６Ｈ１３）２である６−ジヘキシルアミノ−１，３，５−トリアジン−２，４−ジチオール、Ｒが−Ｎ（Ｃ８Ｈ１７）２である６−ジオクチルアミノ−１，３，５−トリアジン−２，４−ジチオール、Ｒが−Ｎ（Ｃ１２Ｈ２５）２である６−ジドデシルアミノ−１，３，５−トリアジン−２，４−ジチオールを挙げることができる。
【００２４】
また、これら以外にも、１，３，５−トリアジン−２，４，６−トリチオール・モノナトリウム（ＦＭＮ）、１，３，５−トリアジン−２，４，６−トリチオール・モノカリウム、１，３，５−トリアジン−２，４，６−トリチオール・モノエタノールアミン（ＦＭＥ）、１，３，５−トリアジン−２，４，６−トリチオール・ジエタノールアミン（ＦＤＥ）、１，３，５−トリアジン−２，４，６−トリチオール・トリエチルアミン（Ｆ・ＴＥＡ）、１，３，５−トリアジン−２，４，６−トリチオール・オクチルアミン、１，３，５−トリアジン−２，４，６−トリチオール・テトラブチルアンモニウム塩、１，３，５−トリアジン−２，４，６−トリチオール・ビス（テトラブチルアンモニウム塩）（Ｆ２Ａ）、６−アニリノ−１，３，５−トリアジン−２，４−ジチオール（ＡＦ）、６−アニリノ−１，３，５−トリアジン−２，４−ジチオール・モノナトリウム（ＡＭＮ）、６−アニリノ−１，３，５−トリアジン−２，４−ジチオール・トリエチルアミン、６−ジブチルアミノ−１，３，５−トリアジン−２，４−ジチオール・モノナトリウム（ＤＢＭＮ）、６−ジブチルアミノ−１，３，５−トリアジン−２，４−ジチオール・モノエタノールアミン（ＤＢＭＥ）、６−ジブチルアミノ−１，３，５−トリアジン−２，４−ジチオール・エチルアミン、６−ジブチルアミノ−１，３，５−トリアジン−２，４−ジチオール・トリエチルアミン、６−ジブチルアミノ−１，３，５−トリアジン−２，４−ジチオール・ブチルアミン（ＤＢＢ）、６−ジブチルアミノ−１，３，５−トリアジン−２，４−ジチオール・テトラブチルアンモニウム塩（ＤＢＡ）、６−ジブチルアミノ−１，３，５−トリアジン−２，４−ジチオール・テトラブチルホスホニウム塩、６−ジアリルアミノ−１，３，５−トリアジン−２，４−ジチオール、６−ジアリルアミノ−１，３，５−トリアジン−２，４−ジチオール・モノナトリウム（ＤＡＭＮ）、６−ジアリルアミノ−１，３，５−トリアジン−２，４−ジチオール・モノエタノールアミン（ＤＡＭＥ）、６−ジアリルアミノ−１，３，５−トリアジン−２，４−ジチオール・ブチルアミン、６−ジアリルアミノ−１，３，５−トリアジン−２，４−ジチオール・エチレンジアミン、６−ジアリルアミノ−１，３，５−トリアジン−２，４−ジチオール・エチレントリアミン、６−オクチルアミノ−１，３，５−トリアジン−２，４−ジチオール、６−オクチルアミノ−１，３，５−トリアジン−２，４−ジチオール・モノナトリウムなどを用いることができる。
【００２５】
また、上記硫酸根含有化合物としては、硫酸根ＳＯ３を含む脂肪族又は芳香族の炭化水素化合物若しくはその塩がある。具体的には、ドデシル硫酸ナトリウム：ＣＨ３（ＣＨ２）１１ＳＯ３Ｎａ、ドデシルベンゼンスルホン酸ナトリウム：Ｃ１２Ｈ２５Ｃ６Ｈ４ＳＯ３Ｎａなどを挙げることができる。
【００２６】
本発明のニッケル粉末中に含まれるトリアジンチオール類及び硫酸根含有化合物から選ばれた少なくとも１種の硫黄含有有機化合物の含有量は、ニッケル重量に対して硫黄換算で０.００５〜０.５０重量％の範囲が好ましく、０.０８〜０.５０重量％の範囲が更に好ましい。上記硫黄含有有機化合物の含有量が０.００５重量％未満では、耐酸化性の向上効果が得られず、脱バインダー工程での急激なガス発生を防止することができない。また、上記硫黄含有有機化合物の含有量が０.５０重量％を超えても更なる効果の増大は認められないうえ、電子部品の特性に影響を与える可能性があるため好ましくない。
【実施例】
【００２７】
［実施例１］
硫黄含有有機化合物として、上記化学式１においてＲ＝−Ｎ（Ｃ４Ｈ９）２である６−ジブチルアミノ−１，３，５−トリアジン−２，４−ジチオール（三共化成(株)製、商品名：ＤＢ）を用い、これを下記表１の試料１〜６に示す添加量で１０００ｍｌのイソプロピルアルコール（ＩＰＡ）に溶解させた。尚、表１に示す硫黄含有有機化合物の添加量は、ニッケル重量に対する量であって、硫黄換算したものである（以下同じ）。
【００２８】
得られた各溶液に、湿式還元法によって得られたニッケル粉末(住友金属鉱山(株)製、製品名：ＹＨ−６２３、平均粒径０.２μｍ)１００ｇを加え、ホモジナイザーを用いて５０００ｒｐｍの回転数で５分間の混合処理することによりスラリーとした。その後、得られた各スラリーを吸引濾過することにより、ニッケル粉末を固液分離し、回収されたニッケル粉末を１００℃にて１２時間真空乾燥することにより、試料１〜６のニッケル粉末を得た。
【００２９】
このようにして製造された試料１〜６の各ニッケル粉末について、耐酸化性を評価するために、示差熱分析装置(ブルカーエイエックスエス社製、商品名：ＴＧ−ＤＴＡ２０００ＳＡ)を用い、窒素流量２００ｍｌ／ｍｉｎの窒素気流中において昇温速度５℃／ｍｉｎで分析評価した。得られた結果を下記表１に示す。
【００３０】
［実施例２］
硫黄含有有機化合物として、上記化学式１においてＲ＝−ＳＨである１，３，５−トリアジン−２，４，６−トリチオール（三共化成(株)製、商品名：ジスネットＦ）を用い、これを下記表１の試料７に示す添加量で１０００ｍｌのイソプロピルアルコールに溶解させた。
【００３１】
得られた溶液に、湿式還元法によって得られたニッケル粉末(住友金属鉱山(株)製、製品名：ＹＨ−６２３、平均粒径０.２μｍ)１００ｇを加え、ホモジナイザーを用いて５０００ｒｐｍの回転数で５分間の混合処理することによりスラリーとした。その後、得られたスラリーを吸引濾過することにより、ニッケル粉末を固液分離し、回収されたニッケル粉末を１００℃にて１２時間真空乾燥することにより、試料７のニッケル粉末を得た。
【００３２】
このようにして製造された試料７のニッケル粉末について、耐酸化性を評価するために、上記実施例１と同様に示差熱分析装置を用い、窒素流量２００ｍｌ／ｍｉｎの窒素気流中において、昇温速度５℃／ｍｉｎで分析評価した。得られた結果を下記表１に示す。
【００３３】
［比較例１］
１０００ｍｌのイソプロピルアルコールに、湿式還元法によって得られたニッケル粉末(住友金属鉱山(株)製、製品名：ＹＨ−６２３、平均粒径０.２μｍ)１００ｇを加え、ホモジナイザーを用いて５０００ｒｐｍの回転数で５分間の混合処理することによりスラリーとした。その後、得られたスラリーを吸引濾過することにより、ニッケル粉末を固液分離し、回収されたニッケル粉末を１００℃にて１２時間真空乾燥することにより、試料８のニッケル粉末を得た。
【００３４】
このようにして製造された試料８のニッケル粉末について、耐酸化性を評価するために、上記実施例１と同様に示差熱分析装置を用い、窒素流量２００ｍｌ／ｍｉｎの窒素気流中において、昇温速度５℃／ｍｉｎで分析評価した。得られた結果を下記表１に示す。
【００３５】
［実施例３］
硫黄含有有機化合物として、上記化学式１においてＲ＝−ＳＮａである１，３，５−トリアジン−２，４，６−トリチオール・モノナトリウム塩（三共化成(株)製、商品名：サンチオールＮ−１）を用い、これを下記表１の試料９に示す添加量で１０００ｍｌの純水に溶解させた。
【００３６】
得られた溶液に、湿式還元法によって得られたニッケル粉末(住友金属鉱山(株)製、製品名：ＹＨ−６２３、平均粒径０.２μｍ)１００ｇを加え、ホモジナイザーを用いて５０００ｒｐｍの回転数で５分間の混合処理することによりスラリーとした。その後、得られたスラリーを吸引濾過することにより、ニッケル粉末を固液分離し、回収されたニッケル粉末を１００℃にて１２時間真空乾燥することにより、試料９のニッケル粉末を得た。
【００３７】
このようにして製造された試料９のニッケル粉末について、耐酸化性を評価するために、上記実施例１と同様に示差熱分析装置を用い、窒素流量２００ｍｌ／ｍｉｎの窒素気流中において、昇温速度５℃／ｍｉｎで分析評価した。得られた結果を下記表１に示す。
【００３８】
［比較例２］
１０００ｍｌの純水に、湿式還元法によって得られたニッケル粉末(住友金属鉱山(株)製、製品名：ＹＨ−６２３、平均粒径０.２μｍ)１００ｇを加え、ホモジナイザーを用いて５０００ｒｐｍの回転数で５分間の混合処理することによりスラリーとした。その後、得られたスラリーを吸引濾過することにより、ニッケル粉末を固液分離し、回収されたニッケル粉末を１００℃にて１２時間真空乾燥することにより、試料１０のニッケル粉末を得た。
【００３９】
このようにして製造された試料１０のニッケル粉末について、耐酸化性を評価するために、上記実施例１と同様に示差熱分析装置を用い、窒素流量２００ｍｌ／ｍｉｎの窒素気流中において、昇温速度５℃／ｍｉｎで分析評価した。得られた結果を下記表１に示す。
【００４０】
［実施例４］
硫黄含有有機化合物として、硫酸根含有化合物であるドデシルベンゼンスルホン酸ナトリウム（ＳＤＳ）を用い、これを下記表１の試料１１に示す添加量で１０００ｍｌのイソプロピルアルコール（ＩＰＡ）に溶解させた。
【００４１】
得られた溶液に、湿式還元法によって得られたニッケル粉末(住友金属鉱山(株)製、製品名：ＹＨ−６２３、平均粒径０.２μｍ)１００ｇを加え、ホモジナイザーを用いて５０００ｒｐｍの回転数で５分間の混合処理することによりスラリーとした。その後、得られたスラリーを吸引濾過することにより、ニッケル粉末を固液分離し、回収されたニッケル粉末を１００℃にて１２時間真空乾燥することにより、試料１１のニッケル粉末を得た。
【００４２】
このようにして製造された試料１１のニッケル粉末について、耐酸化性を評価するために、上記実施例１と同様に示差熱分析装置を用い、窒素流量２００ｍｌ／ｍｉｎの窒素気流中において、昇温速度５℃／ｍｉｎで分析評価した。得られた結果を下記表１に示す。
【００４３】
［比較例３］
湿式還元法によって得られたニッケル粉末(住友金属鉱山(株)製、製品名：ＹＨ−６２３、平均粒径０.２μｍ)１００ｇについて、耐酸化性を評価するために、上記実施例１と同様に示差熱分析装置を用い、窒素流量２００ｍｌ／ｍｉｎの窒素気流中において、昇温速度５℃／ｍｉｎで分析評価した。得られた結果を試料１２として下記表１に示す。
【００４４】
【表１】
2008095145.tif 000003
【００４５】
上記表１に示す耐酸化性に関する評価結果から分るように、ニッケル粉末そのものである比較例の試料１２、硫黄含有有機化合物を含まない比較例の試料８、１０の各ニッケル粉末に比べて、本発明による試料１〜７、９、１１の各ニッケル粉末は、硫黄含有有機化合物が粒子表面に均一に吸着されていることにより、酸化開始温度が極めて高くなり、耐酸化性が著しく向上している。
【００４６】
また、本発明の試料１〜７、９、１１においては、硫黄含有有機化合物の添加量が特開２００６−２４５３９号公報に記載のニッケルペースト中の含有量に比較して少ないにもかかわらず、同等の効果が得られることが判明した。このことから、本発明のニッケル粉末は、特に薄層・高容量用の微小粒径のニッケル粉末で問題となる酸化の防止に極めて有効であって、積層セラミックコンデンサ内部電極として好適に用いることができることが分る。